"キチンナノファイバーを含む化粧料。キチンナノファイバーが下記方法:キチン含有生物由来の材料を、少なくとも1回の脱蛋白工程および少なくとも1回の脱灰工程に付し、次いで、解繊工程に付すことを特徴とする方法によって製造されたものである、請求項1に記載の化粧料。ファイバーの幅が約2nm~約200nm、長さが約1μm以上である、請求項1または2に記載の化粧料。キチンナノファイバーがpH約3~7未満の媒体に分散されている、請求項1~3のいずれかに記載の化粧料。キチンナノファイバーを含む入浴剤。キチンナノファイバーが下記方法:キチン含有生物由来の材料を、少なくとも1回の脱蛋白工程および少なくとも1回の脱灰工程に付し、次いで、解繊工程に付すことを特徴とする方法によって製造されたものである、請求項5に記載の入浴剤。ファイバーの幅が約2nm~約200nm、長さが約1μm以上である、請求項5または6に記載の入浴剤。キチンナノファイバーを含む医薬組成物であって、皮膚の老化の治療または予防、乾皮症の治療または予防、アトピー性皮膚炎の治療または予防、褥瘡の治療または予防、火傷の治療、外傷の治療のための医薬組成物。キチンナノファイバーが下記方法:キチン含有生物由来の材料を、少なくとも1回の脱蛋白工程および少なくとも1回の脱灰工程に付し、次いで、解繊工程に付すことを特徴とする方法によって製造されたものである、請求項8に記載の医薬組成物。ファイバーの幅が約2nm~約200nm、長さが約1μm以上である、請求項8または9に記載の医薬組成物。キトサンナノファイバーを含む化粧料。キトサンナノファイバーが下記方法:キチン含有生物由来の材料を、少なくとも1回の脱蛋白工程および少なくとも1回の脱灰工程および少なくとも1回の脱アセチル化工程に付し、次いで、解繊工程に付すことを特徴とする方法によって製造されたものである、請求項11に記載の化粧料。ファイバーの幅が約2nm~約200nm、長さが約1μm以上である、請求項11または12に記載の化粧料。キトサンナノファイバーがpH約3~7未満の媒体に分散されている、請求項11~13のいずれかに記載の化粧料。キトサンナノファイバーを含む入浴剤。キトサンナノファイバーが下記方法:キチン含有生物由来の材料を、少なくとも1回の脱蛋白工程および少なくとも1回の脱灰工程および少なくとも1回の脱アセチル化工程に付し、次いで、解繊工程に付すことを特徴とする方法によって製造されたものである、請求項15に記載の入浴剤。ファイバーの幅が約2nm~約200nm、長さが約1μm以上である、請求項15または16に記載の入浴剤。キトサンナノファイバーを含む医薬組成物であって、皮膚の老化の治療または予防、乾皮症の治療または予防、アトピー性皮膚炎の治療または予防、褥瘡の治療または予防、火傷の治療、外傷の治療のための医薬組成物。キトサンナノファイバーが下記方法:キチン含有生物由来の材料を、少なくとも1回の脱蛋白工程および少なくとも1回の脱灰工程および少なくとも1回の脱アセチル化工程に付し、次いで、解繊工程に付すことを特徴とする方法によって製造されたものである、請求項18に記載の医薬組成物。ファイバーの幅が約2nm~約200nm、長さが約1μm以上である、請求項18または19に記載の医薬組成物。本発明は、優れた効果を有し、適用範囲が広く、比較的安価で、安全で副作用の心配のない化粧料、入浴剤および医薬品を提供することを課題とした。本発明者は、上記課題を解決せんと鋭意研究を重ね、キチンナノファイバーあるいはキトサンナノファイバーを含む化粧料、入浴剤および医薬組成物を用いた場合に、上記課題を解決できることを見出し、本発明を完成させるに至った。すなわち、本発明は下記のものを提供する。1キチンナノファイバーを含む化粧料。2キチンナノファイバーが下記方法:キチン含有生物由来の材料を、少なくとも1回の脱蛋白工程および少なくとも1回の脱灰工程に付し、次いで、解繊工程に付すことを特徴とする方法によって製造されたものである、1に記載の化粧料。3ファイバーの幅が約2nm~約200nm、長さが約1μm以上である、1または2に記載の化粧料。4キチンナノファイバーがpH約3~7未満の媒体に分散されている、1~3のいずれかに記載の化粧料。5キチンナノファイバーを含む入浴剤。6キチンナノファイバーが下記方法:キチン含有生物由来の材料を、少なくとも1回の脱蛋白工程および少なくとも1回の脱灰工程に付し、次いで、解繊工程に付すことを特徴とする方法によって製造されたものである、5に記載の入浴剤。7ファイバーの幅が約2nm~約200nm、長さが約1μm以上である、5または6に記載の入浴剤。8キチンナノファイバーを含む医薬組成物であって、皮膚の老化の治療または予防、乾皮症の治療または予防、アトピー性皮膚炎の治療または予防、褥瘡の治療または予防、火傷の治療、外傷の治療のための医薬組成物。9キチンナノファイバーが下記方法:キチン含有生物由来の材料を、少なくとも1回の脱蛋白工程および少なくとも1回の脱灰工程に付し、次いで、解繊工程に付すことを特徴とする方法によって製造されたものである、8に記載の医薬組成物。10ファイバーの幅が約2nm~約200nm、長さが約1μm以上である、8または9に記載の医薬組成物。11キトサンナノファイバーを含む化粧料。12キトサンナノファイバーが下記方法:キチン含有生物由来の材料を、少なくとも1回の脱蛋白工程および少なくとも1回の脱灰工程および少なくとも1回の脱アセチル化工程に付し、次いで、解繊工程に付すことを特徴とする方法によって製造されたものである、11に記載の化粧料。13ファイバーの幅が約2nm~約200nm、長さが約1μm以上である、11または12に記載の化粧料。14キトサンナノファイバーがpH約3~7の媒体に分散されている、11~13のいずれかに記載の化粧料。15キトサンナノファイバーを含む入浴剤。16キトサンナノファイバーが下記方法:キチン含有生物由来の材料を、少なくとも1回の脱蛋白工程および少なくとも1回の脱灰工程および少なくとも1回の脱アセチル化工程に付し、次いで、解繊工程に付すことを特徴とする方法によって製造されたものである、15に記載の入浴剤。17ファイバーの幅が約2nm~約200nm、長さが約1μm以上である、15または16に記載の入浴剤。18キトサンナノファイバーを含む医薬組成物であって、皮膚の老化の治療または予防、乾皮症の治療または予防、アトピー性皮膚炎の治療または予防、褥瘡の治療または予防、火傷の治療、外傷の治療のための医薬組成物。19キトサンナノファイバーが下記方法:キチン含有生物由来の材料を、少なくとも1回の脱蛋白工程および少なくとも1回の脱灰工程および少なくとも1回の脱アセチル化工程に付し、次いで、解繊工程に付すことを特徴とする方法によって製造されたものである、18に記載の医薬組成物。20ファイバーの幅が約2nm~約200nm、長さが約1μm以上である、18または19に記載の医薬組成物。本発明によれば、優れた効果を有し、適用範囲が広く、比較的安価で、安全で副作用の心配のない化粧料、入浴剤および医薬品が提供される。これらを用いることにより、皮膚や肌の状態を良好に保つことができ、特に皮膚や肌に潤いがもたらされ、老化防止効果も得られる。本発明は、キチンナノファイバーまたはキトサンナノファイバーを含む化粧料および入浴剤を提供する。さらに本発明は、キチンナノファイバーまたはキトサンナノファイバーを含む、皮膚の老化の治療または予防、乾皮症の治療または予防、アトピー性皮膚炎の治療または予防、褥瘡の治療または予防、火傷の治療、外傷の治療のための医薬組成物を提供する。これらの化粧料、入浴剤および医薬組成物については、後で詳述する。本発明の化粧料、入浴剤および医薬組成物に使用されるキチンナノファイバーは、ファイバーの長さが約1μm以上であり、平均脱アセチル化度が約5以下、幅または径が比較的揃っており、通常は、幅または径が約2nm~約200nm、好ましくは約2nm~約100nm、より好ましくは約2nm~約50nm、例えば、約2nm~約20nm、約5nm~約20nm等である。好ましくは、その繊維は伸びきり鎖微結晶である。本明細書において、例えば、キチンナノファイバーの幅または径は約2nm~約20nmとは、電子顕微鏡観察にて観察した場合に、幅または径が約2nm~約20nm以下であるファイバーが全体の約50以上、好ましくは約60以上、さらに好ましくは約70以上を占める状態をいう。さらに、後述するキトサンナノファイバーの幅または径についていう場合も同様である。本発明に用いることのできるキチンナノファイバーの一例として、エビ殻由来のキチンナノファイバーの走査電子顕微鏡FE-SEMによる写真を図1に示す。本発明の化粧料、入浴剤および医薬組成物に使用されるキトサンナノファイバーは、ナノファイバーの長さが約1μm以上であり、ナノファイバー全体の平均脱アセチル化度は5以上であり、幅または径が比較的揃っており、通常は、幅または径が約2nm~約200nmであり、好ましくは約2nm~約100nm、より好ましくは約2nm~約50nm、例えば約2nm~約40nm、約5nm~約20nm等である。好ましくは、その繊維は伸びきり鎖微結晶である。このようなキトサンナノファイバーは、上記のキチンナノファイバーのN-アセチル基の表面のみを選択的に脱アセチル化しても良い。本発明の化粧料、入浴剤および医薬組成物に使用されるキチンナノファイバーはいずれの方法手段にて製造されたものであってもよいが、キチン含有生物由来の材料を、少なくとも1回の脱蛋白工程および少なくとも1回の脱灰工程に付し、次いで、解繊工程に付すことを特徴とする方法によって製造されたものが好ましい。例えば脱蛋白工程を1回、2回または3回行ってもよく、例えば脱灰工程を1回、2回または3回行ってもよい。上記の好ましいキチンナノファイバーの製造方法および該製造方法により得られるキチンナノファイバーについて以下に説明する国際公開WO2010/073758の明細書も参照のこと、参照により本明細書にその内容を一体化させる。本発明のキチンナノファイバーは天然界から、例えばキチン含有生物由来の材料から得ることができる。キチン含有生物としては、エビ、カニなどの甲殻類、昆虫類またはオキアミなどが例示されるが、これらに限定されない。好ましくは、キチン含量の多い生物、例えばエビ、カニなどの甲殻類の殻および外皮から本発明のキチンナノファイバーを得てもよい。ただし、生体中のキチンナノファイバーは、その周囲および間隙に存在する蛋白および炭酸カルシウムを含むマトリクスを有しているので、脱マトリクス処理を行わなければ得ることができない。上で説明した工程によりナノファイバー化されるキチンは、カニ殻やエビ殻由来のキチンなどのα型の結晶構造を有するキチンであってもよく、イカの甲由来のキチンなどのβ型の結晶構造を有するキチンであってもよい。脱蛋白により、キチンナノファイバーを囲んでマトリックスを形成している蛋白が除去される。脱蛋白処理には、アルカリ処理法、プロテアーゼなどのタンパク質分解酵素法などがあるが、アルカリ処理法が好適である。アルカリ処理による脱蛋白において、水酸化カリウム、水酸化ナトリウム、水酸化リチウムなどのアルカリの水溶液が好ましく用いられ、その濃度は、キチン含有生物由来の材料の量、キチン含有生物の種類、部位などに応じて適宜選択されうるが、通常は約2~約10w/v、好ましくは約3~約7w/v、例えば約5w/vである。アルカリ処理による脱蛋白の温度は、キチン含有生物由来の材料の量、キチン含有生物の種類、部位などに応じて適宜選択されうるが、通常は約80°C以上、好ましくは約90°C以上、さらに好ましくはアルカリ水溶液を還流しながら行う。処理時間も、キチン含有生物由来の材料の量、キチン含有生物の種類、部位などに応じて適宜選択されうるが、通常は数時間~約3日間、好ましくは数時間~約2日間行ってもよい。脱灰により、キチンナノファイバーを囲んでいる灰分、主に炭酸カルシウムが除去される。脱灰処理には、酸処理法、エチレンジアミン4酢酸処理法などがあるが、酸処理法が好適である。酸処理による脱灰において、塩酸の酸の水溶液が好ましく用いられ、その濃度は、キチン含有生物由来の材料の量、キチン含有生物の種類、部位などに応じて適宜選択されうるが、通常は約4~約12w/v、好ましくは約5~約10w/vである。酸処理による脱蛋白の温度は、キチン含有生物由来の材料の量、キチン含有生物の種類、部位などに応じて適宜選択されうるが、通常は約10~約50°C、好ましくは約20~約30°C、例えば室温であってもよい。酸処理による脱灰時間も、キチン含有生物由来の材料の量、キチン含有生物の種類、部位などに応じて適宜選択されうるが、通常は数時間~数日間、好ましくは約1~約3日、例えば2日間行ってもよい。次いで、上記工程で得られた外皮ほとんどがキチンナノファイバーとなっているを解繊処理し、目的のキチンナノファイバーを得る。キチンナノファイバーは乾燥すると水素結合して強固に凝集するため、本発明のキチンナノファイバーの製造方法の各工程を、材料を常に乾燥させずに行うことが好ましい。酸の添加により解繊処理には、石臼式摩砕器、高圧ホモジナイザー、凍結粉砕装置などの装置を用いることができ、好ましくは石臼式磨砕機などによりグラインダー処理を行う。石臼式磨砕機などのような、より強い負荷をかけることができる装置を用いれば、カニやエビなどの殻由来のアルファキチンでも速やかに解繊することができる。上記のキチンナノファイバーの製造方法において、必要ならば、あるいは所望により、脱色工程を行ってもよい。脱色工程は、上記方法のいずれの段階において行ってもよいが、好ましくは、脱蛋白および脱灰処理が終わった後に行う。脱色はいずれの方法で行ってもよいが、アルコール等の有機溶剤による抽出、塩素系漂白剤や酸素系漂白剤、還元系漂白剤の使用が好ましく、例えば、酢酸緩衝液などの緩衝液中約1~約2の次亜塩素酸ナトリウムを用いて、約70~約90°Cで数時間行ってもよい。さらに、脱蛋白工程、脱灰処理工程、脱色工程、解繊工程および以下に説明する酸性試薬での処理を効率よく行うために、粉砕工程を行ってもよい。粉砕工程は、上記方法のいずれの段階において行ってもよいが、好ましくは、解繊工程の直前に行う。粉砕工程はいずれの方法で行ってもよいが、ホモジナイザー処理やミキサー処理などの方法が好ましく、例えば、家庭用フードプロセッサーにより行ってもよい。上記の脱蛋白工程、脱灰処理工程、脱色工程、粉砕工程などの工程は、繰り返し、複数回、あるいは交互に行ってもよい。また、それぞれの行程は順序を問わない。さらに、必要ならば、あるいは所望により、脱灰処理されたキチン含有材料を酸性試薬にて処理することにより、キチンナノファイバーの水分散性を向上させてもよい。酸性試薬にて処理を行うことによって、解繊工程で得られるキチンナノファイバー繊維が細く均一なものとなるので、キチンナノファイバーの水分散性が向上する。繊維が細くなり、水分散性が向上すると、皮膚に塗布した場合に形成される膜が均一なものとなり、保湿効果などの有利な効果が発揮される。酸性試薬はキチン繊維表面に正の電荷を生じさせるため、強固に凝集したキチン繊維を効率的にほぐすために都合がよい。よって、酸性試薬を用いることにより、上記の脱蛋白工程、脱灰処理工程、脱色工程を行った後、乾燥して得られるキチン凝集体も容易に解すことが可能である。酸性試薬での処理方法は特に限定されず、材料に酸性試薬を浸透させる方法であればよい。酸性試薬での処理は、典型的には酸の水溶液に脱灰処理されたキチン含有材料を浸漬することにより行うことができる。この工程では、水分散性の向上のみならず、キチンナノファイバーの繊維の幅または径のばらつきを抑えることもできる。この工程に使用できる酸はいずれの酸であってもよく特に限定されないが、弱酸が好ましい。弱酸としては、酢酸、蟻酸、クロロ酢酸、フルオロ酢酸、プロピオン酸、酪酸、乳酸、クエン酸、マロン酸、アスコルビン酸などが挙げられるがこれらに限らない。この工程に使用される好ましい弱酸は酢酸である。この工程において弱酸の水溶液のpHを通常は約2~約5、好ましくは約2.5~約4.5、例えば、約3~約4に調節する。この工程の温度は、キチン含有生物由来の材料の量、キチン含有生物の種類、部位などに応じて適宜選択されうるが、通常は約10~約50°C、好ましくは約20~約30°C、例えば、室温であってもよい。この工程の処理時間も、キチン含有生物由来の材料の量、キチン含有生物の種類、部位などに応じて適宜選択されうるが、通常は1時間~約1日、好ましくは約3~約12時間、例えば、一晩であってもよい。この酸による処理工程は、解繊工程の前であればいずれの段階で行ってもよいが、脱蛋白および脱灰の後、キチンナノファイバーの精製がある程度進んだ段階で行うことが好ましく、例えば、解繊工程の直前に行ってもよい。上記方法により得ることのできるキチンナノファイバーは、細くて均質であり、しかも極めて長く、繊維が伸びきり鎖結晶である。さらに、上記方法により得ることのできるキチンナノファイバーは、水性媒体に対する分散性が極めて良好であるため分散液が均質となる。さらに、かかるキチンナノファイバーは皮膚や毛髪によく馴染む性質を有する。本発明により得られるキチンナノファイバーの幅または径は比較的揃っており、通常は、幅または径が約2nm~約200nm、好ましくは約2nm~約100nm、より好ましくは約2nm~約50nm、例えば、約2nm~約20nm、約5nm~約20nm等である。さらに本発明の化粧料および入浴剤において、上記キチンナノファイバーに代えて、あるいは上記キチンナノファイバーと混合して、キトサンナノファイバーを用いることもできる。キトサンナノファイバーはキチンナノファイバーの脱アセチル化物であり、部分的に脱アセチル化されていてもよく、完全に脱アセチル化されていてもよい。本発明の化粧料、入浴剤および医薬組成物に使用されるキトサンナノファイバーはいずれの方法手段にて製造されたものであってもよいが、キチン含有生物由来の材料を、少なくとも1回の脱蛋白工程および少なくとも1回の脱灰工程および少なくとも1回の脱アセチル化工程に付し、次いで、解繊工程に付すことを特徴とする方法によって製造されたものが好ましい。例えば脱蛋白工程を1回、2回または3回行ってもよく、例えば脱灰工程を1回、2回または3回行ってもよい。上記の好ましいキトサンナノファイバーの製造方法および該製造方法により得られるキトサンナノファイバーについて以下に説明する国際公開WO2010/073758の明細書も参照のこと。キチン含有材料、脱蛋白工程、脱灰工程、解繊工程については、キチンナノファイバーの製造に関して上で説明したのと同様である。なお、本発明において、脱蛋白工程と脱アセチル化工程を同時に行うことも可能である。さらに、既に脱蛋白工程および脱灰工程を行った市販のキチン粉末を脱アセチル化工程に付すことによって、キトサンナノファイバーを製造することも可能である。脱アセチル化方法はいくつかの方法が公知であるが、アルカリ処理法が好適である。アルカリ処理による脱アセチル化において、水酸化カリウム、水酸化ナトリウム、水酸化リチウムなどのアルカリの水溶液が好ましく用いられ、その濃度は、通常は約20~約50w/v、好ましくは約30~約40w/v、例えば約40w/vである。アルカリ処理による脱アセチル化の温度は、キチン含有生物由来の材料の量、キチン含有生物の種類、部位などに応じて適宜選択されうるが、通常は約80°C以上、好ましくは約90°C以上、さらに好ましくはアルカリ水溶液を還流しながら行う。処理時間も、キチン含有生物由来の材料の量、キチン含有生物の種類、部位などに応じて適宜選択されうるが、通常は30分~約3日間、好ましくは30分~一晩行ってもよい。なお、キトサンナノファイバーの凝集を避けるために、本発明のキトサンナノファイバーの製造方法の各工程を、材料を常に乾燥させずに行うことが非常に好ましい。上記製造方法により製造されるキトサンナノファイバーの幅または径は比較的揃っており、通常は、幅または径が約2nm~約200nmであり、好ましくは約2nm~約100nm、より好ましくは約2nm~約50nm、例えば約2nm~約40nm、約5nm~約20nmであり、線維状態が伸びきり鎖結晶である。さらに、上記製造方法により得ることのできるキトサンナノファイバーは、水性媒体に対する分散性が極めて良好であるため分散液が均質となる。さらに、かかるキトサンナノファイバーは皮膚や毛髪によく馴染む性質を有する。本発明に用いるキチンナノファイバーまたはキトサンナノファイバーは修飾または誘導体化されていてもよい。例えば、糖の3位の水酸基、6位の水酸基、または糖鎖の末端の水酸基の水素が、アルキル基などの他の基に置換されていてもよい。あるいはキチンの糖の2位のアセチル基中のメチル基が、エチル基などの他の基に置換されていてもよい。あるいはキトサンの糖の2位のアミノ基の水素はアルキル基などの他の基で置換されていてもよく、ハロゲン化物イオンなどの陰イオンとの間で塩を形成してもよい。これらの修飾体、誘導体および塩はあくまでも例示であり、限定的なものではない。本明細書では、これらの修飾体、誘導体および塩もキチンナノファイバーまたはキトサンナノファイバーに包含されるものとする。このような誘導体および修飾体は当業者に知られており、それらの製造方法も公知であるキチンナノファイバーまたはキトサンナノファイバーを化粧料や入浴剤、あるいは医薬組成物などに用いた場合には、その好ましい性質、例えば、媒体への分散性が優れていること、皮膚や肌へよく浸透すること、保湿性が高いこと、抗菌性があること、生体適合性があることなどにより、様々な好ましい効果がもたらされる。これらの効果としては、皮膚や肌、頭皮あるいは毛髪が潤う、肌にハリが出る、弾力が増す、つややかになる、しなやかになる、清潔に保たれる、ダメージから保護される、老化が防止される等が挙げられるが、これらの効果に限定されない。さらに、キチンナノファイバーまたはキトサンナノファイバーは、pH約3~7未満、例えばpH約4~約6、約5~7未満、約4~約5、約5~約6、約6~7未満などの弱酸性の媒体によく分散するという性質を有するので、弱酸性の媒体を用いることの多い化粧品や入浴剤への使用に適している。加えて、本発明に用いられるキチンナノファイバーまたはキトサンナノファイバーは、天然由来素材であるため、ヒトを含む動物に対して害がなく、本発明の化粧料や入浴剤、医薬組成物、あるいは素材は安全なものである。したがって、本発明は1の態様において、キチンナノファイバーまたはキトサンナノファイバーを含む化粧料を提供する。本発明のかかる化粧料は、様々な種類、形態のものを包含する。本発明の化粧料は、皮膚に有害でない水性担体例えば、水、エタノール、グリセロール、これらの混合物などが挙げられるが、特に限定されないまたはエマルジョンなどの公知の担体にキチンナノファイバーまたはキトサンナノファイバーを配合し、分散させたものであってもよい。あるいは本発明の化粧料は、マイクロカプセル、リポソームなどに封入されたキチンナノファイバーまたはキトサンナノファイバーを含むものであってもよい。本発明の化粧料は、例えば皮膚や頭皮のケア、例えば、皮膚の荒れ止め、保湿用、炎症の緩和、老化防止みずみずしい肌を保つ、毛髪のパサつき防止などに用いることができる。本発明の化粧料に使用される好ましいキチンナノファイバーは、キチン含有生物由来の材料を、少なくとも1回の脱蛋白工程および少なくとも1回の脱灰工程に付し、次いで、解繊工程に付すことを特徴とする方法によって製造されるものである。本発明の化粧料に使用される好ましいキトサンナノファイバーは、キチン含有生物由来の材料を、少なくとも1回の脱蛋白工程および少なくとも1回の脱灰工程および少なくとも1回の脱アセチル化工程に付し、次いで、解繊工程に付すことを特徴とする方法によって製造されるものである。本発明の化粧料へのキチンナノファイバーまたはキトサンナノファイバーの配合量は、化粧料の形状、適用部位、その他の使用態様に応じて適宜決定されうる。本発明の化粧料へのキチンナノファイバーまたはキトサンナノファイバーの配合量は、一般的には0.2~5、例えば0.5~1程度とするのが一般的であるが、これらの配合量に限定されない。本発明の化粧料には、他の公知の化粧料成分、例えば、アルコール類、抗酸化剤、抗炎症剤、保湿剤、美白剤、紫外線吸収剤、ビタミン類、皮膚活性化剤、防腐剤、香料、着色料、収れん剤、界面活性剤、増粘剤、抗菌剤、乳化剤、pH調整剤、洗浄剤、柔軟剤などの成分を適宜配合してもよい。本発明の化粧料は、皮膚に適用するものであってもよく、頭皮や毛髪に適用するものであってもよい。したがって、本発明の化粧料の形態は、例えば、化粧水、乳液、クリーム、ゲル、シャンプー、リンス、粉末、スプレーなどであってもよく、特に制限はない。これらの形態の製造は、当該分野において公知の方法にて行うことができる。なお、本発明の化粧料はヒトのみならず、他の動物にも適用することができ、イヌ、ネコなどのペット用、あるいは獣医向けとすることもできる。本発明はもう1つの態様において、キチンナノファイバーまたはキトサンナノファイバーを含む入浴剤を提供する。本発明のかかる入浴剤は、様々な種類、形態のものを包含する。本発明の入浴剤は、皮膚や頭皮または毛髪に有害でない水性担体または固体担体、および他の成分例えば、水、エタノール、グリセロール、油成分、炭酸ナトリウム、炭酸カルシウム、炭酸水素ナトリウム重曹、セスキ炭酸ナトリウム、塩化ナトリウム食塩、塩化カリウム、硫酸ナトリウム芒硝、硫酸マグネシウム、メタケイ酸ナトリウム、生薬類、酵素類、香料、着色料などが挙げられるが、特に限定されないにキチンナノファイバーまたはキトサンナノファイバーを配合し、あるいは分散させたものであってもよい。あるいは本発明の入浴剤は、マイクロカプセル、リポソームなどに封入されたキチンナノファイバーまたはキトサンナノファイバーを含むものであってもよい。本発明の入浴剤へのキチンナノファイバーまたはキトサンナノファイバーの配合量は、適宜決定できるものであり、一般的には0.01~1程度であり、0.1程度とするのが好ましいが、これらの配合量に限定されない。本発明の入浴剤には、他の公知の成分、例えば、香料、着色料、保湿剤、抗酸化剤、ビタミン類、皮膚活性化剤、防腐剤、硫酸塩、炭酸塩などの塩類、発泡剤、ミネラル、消毒剤などの成分を適宜配合してもよい。本発明の入浴剤の形態は、液状、粉末、顆粒、タブレットなどであってもよく、特に制限はない。これらの形態の製造は、当該分野において公知の方法にて行うことができる。本発明の入浴剤を用いれば、本発明のキチンナノファイバーおよびキトサンナノファイバーの優れた保湿作用および抗菌作用により、肌に潤いやしっとり感がもたらされる、肌を清潔に保つことができる等の効果を得ることができる。なお、本発明の化粧料はヒトのみならず、他の動物にも適用することができ、イヌ、ネコなどのペット用、あるいは獣医向けとすることもできる。本発明はさらにもう1つの態様において、キチンナノファイバーまたはキトサンナノファイバーを含む医薬組成物であって、皮膚の老化の治療または予防、乾皮症の治療または予防、アトピー性皮膚炎の治療または予防、褥瘡の治療または予防、火傷の治療、外傷の治療などのための医薬組成物を提供する。本発明のかかる医薬組成物は、様々な種類、形態のものを包含する。本発明の医薬組成物は、皮膚や頭皮あるいは毛髪に有害でない水性担体例えば、水、エタノール、グリセロール、これらの混合物などが挙げられるが、特に限定されないまたはエマルジョンなどの公知の担体にキチンナノファイバーまたはキトサンナノファイバーを配合し、分散させたものであってもよい。あるいは本発明の医薬組成物は、マイクロカプセル、リポソームなどにキチンナノファイバーまたはキトサンナノファイバーを封入したものであってもよい。本発明の医薬組成物中のキチンナノファイバーまたはキトサンナノファイバーの含有量は、医薬組成物の形状、適用部位、期待される効果、その他の要因に応じて適宜決定されうる。本発明の医薬組成物は、通常、1日1回~数回、皮膚患部に適用される。例えば、0.01~3程度、好ましくは0.1~1程度のキチンナノファイバーまたはキトサンナノファイバーを含む本発明の医薬組成物を、患部皮膚、頭皮あるいは毛髪に適量適用する。本発明の医薬組成物には、他の公知の成分、例えば、抗酸化剤、抗炎症剤、保湿剤、紫外線吸収剤、ビタミン類、皮膚活性化剤、防腐剤、香料、着色料、ミネラル、抗生剤、消毒剤など、あるいはワセリン、抗真菌剤などの皮膚科分野で使用される薬剤などを適宜配合してもよい。本発明の医薬組成物の剤形は、適用部位、適用回数、適用方法、所望の効果、含まれる他の成分などの要因に応じて形態を選択できる。例えば、化粧水、乳液、クリーム、ゲル、シャンプー、リンス、あるいは軟膏、パスタ、パッチ、膏薬、粉末、スプレーなどであってもよく、特に制限はない。これらの形態の製造は、当該分野において公知の方法にて行うことができる。なお、本発明の化粧料はヒトのみならず、他の動物にも適用することができ、イヌ、ネコなどのペット用、あるいは獣医向けとすることもできる。本発明は、さらなる態様において、キチンナノファイバーまたはキトサンナノファイバーを含む化粧料用または入浴剤用素材を提供する。かかる素材は上記方法により得られるキチンナノファイバーまたはキトサンナノファイバーそのものであってもよく、あるいは他の成分と混合されたものであってもよい。これらの素材を配合することにより、上記のような優れた効果を有する化粧料および入浴剤を得ることができる。本発明は、さらなる態様において、皮膚の老化の治療または予防、乾皮症の治療または予防、アトピー性皮膚炎の治療または予防、褥瘡の治療または予防、火傷の治療、外傷の治療などのための医薬の製造のための、キチンナノファイバーまたはキトサンナノファイバーの使用を提供する。本発明は、もう1つの態様において、皮膚の老化の治療または予防、乾皮症の治療または予防、アトピー性皮膚炎の治療または予防、褥瘡の治療または予防、火傷の治療、外傷の治療などのための医薬の製造に用いられるキチンナノファイバーまたはキトサンナノファイバーを提供する。本発明は、さらなる態様において、皮膚の老化の治療または予防、乾皮症の治療または予防、アトピー性皮膚炎の治療または予防、褥瘡の治療または予防、火傷の治療、外傷の治療などを必要とする対象の皮膚、頭皮または毛髪にキチンナノファイバーまたはキトサンナノファイバーを適用することを特徴とする、皮膚の老化の治療または予防、乾皮症の治療または予防、アトピー性皮膚炎の治療または予防、褥瘡の治療または予防、火傷の治療、外傷の治療などの方法を提供する。以下に実施例を示して本発明をさらに詳細かつ具体的に説明するが、実施例はあくまでも例示説明を目的とするものであり、本発明の範囲を限定するものではない。キチンナノファイバーの製造新鮮なブラックタイガーの殻10gを5KOH水溶液に加え、6時間還流し、エビ殻中のタンパク質を除去した。処理したエビ殻を濾過した後、中性になるまで水でよく洗浄した。エビ殻を7HCl水溶液で室温下、2日間撹拌し、エビ殻中の灰分を除いた。再びエビ殻を濾過して中性になるまで水でよく洗浄した。95エタノールに処理カニ殻を加え、6時間還流し、エビ殻に含まれる色素分および脂質分を除去した。再びエビ殻を濾過して中性になるまで水でよく洗浄した。エビ殻にアスコルビン酸を添加してpHを約5に調製した水に分散させ、分散液を家庭用ミキサーで砕いた後、エビ殻を石臼式摩砕機スーパーマスコロイダーMKCA6-2に供し、キチンナノファイバーに解繊させた。キチンナノファイバーの収率は16.7であった。得られたキチンナノファイバーを走査電子顕微鏡FE-SEMJSM-6700F、JEOLにて観察した。繊維の大部分は幅約約2nm~約20nmで、幅10nm程度の非常に細くて長い均質なナノファイバーが多く認められた図1。得られたキチンナノファイバーの平均脱アセチル化度は5以下であった。カニ殻を原料として上と同様の方法を適用したところ、エビ殻由来のキチンナノファイバーと類似のキチンナノファイバーを得ることができた。マウス皮膚へのキチンナノファイバー製剤pH4の塗布効果キチンナノファイバー製剤pH4、3含有をヘアレスマウス背部皮膚に帯状に塗布した製剤塗布量は皮膚50mm2あたり1μmg。塗布後、4時間、8時間に塗布部皮膚サンプルおよび非塗布部皮膚コントロールを採材し、4フォルムアルデヒド溶液に浸漬して固定した。72時間以上固定した組織をアルコール系列にて脱水、キシロール透徹後、パラフィンに包埋した。4μmのパラフィン切片を作製し、ヘマトキシリンエオジン染色を施して、光学顕微鏡にて観察した。塗布後4時間ではキチンナノファイバー塗布部皮膚では、非塗布部に比べ、上皮の厚さが厚くなっていた図2。塗布後8時間では、上皮の厚さの差はさらに顕著になり、また角質層が厚く残っていた。さらに上皮下の結合組織のコラーゲン線維網が塗布部において高いことが観察された図3。このように、キチンナノファイバー製剤の塗布効果は4時間、8時間という早い時期に得られることがわかった。なお、キチンナノファイバーはカニ殻を原料として実施例1と同様の操作により調製した。マウス皮膚へのキチンナノファイバー製剤pH6の塗布効果キチンナノファイバー製剤pH6、3含有をヘアレスマウス背部皮膚に帯状に塗布した製剤塗布量は皮膚50mm2あたり1μmg。塗布後、4時間、8時間に塗布部皮膚サンプルおよび非塗布部皮膚コントロールを採材し、4フォルムアルデヒド溶液に浸漬して固定した。72時間以上固定した組織をアルコール系列にて脱水、キシロール透徹後、パラフィンに包埋した。4μmのパラフィン切片を作製し、ヘマトキシリンエオジン染色を施して、光学顕微鏡にて観察した。塗布後4時間ではキチンナノファイバー塗布部皮膚では、非塗布部に比べ、上皮の厚さが厚くなっていた。塗布後8時間では、上皮の厚さの差はさらに顕著になり、また角質層が厚く残っていた図4。このように、キチンナノファイバー製剤の塗布効果は4時間、8時間という早い時期に得られることがわかった。なお、キチンナノファイバーはカニ殻を原料として実施例1と同様の操作により調製した。キトサンナノファイバーの製造市販されている精製済みの乾燥キチン粉末カニ殻由来ナカライテスク社製に20水酸化ナトリウムを加え、窒素ガスを絶えず吹き込みながら、6時間還流し、脱アセチル化を行った後、濾過して中性になるまで水でよく洗浄した。生成物をアスコルビン酸水溶液pH5に分散させ、分散液を家庭用ミキサーで砕いた後、石臼式摩砕機スーパーマスコロイダーMKCA6-2に供し、キトサンナノファイバーに解繊させた。得られたキトサンナノファイバーを走査電子顕微鏡FE-SEMJSM-6700F、JEOLにて観察した。繊維の大部分は幅約2~約40nmで、平均約20nm程度の均質なナノファイバーが多く認められた図示せず。また、元素分析の結果より得られたキトサンナノファイバーの脱アセチル化度はおよそ10であった。得られたキトサンナノファイバーの結晶構造はキチンナノファイバーと同様であった。すなわち、得られたキトサンナノファイバーの内部はキチンの結晶構造が保持されており、ナノファイバーの表面のみが脱アセチル化されている。エビ殻を原料として上と同様の方法を適用したところ、カニ殻由来のキトサンナノファイバーと類似のキトサンナノファイバーを得ることができた。マウス皮膚へのキトサンナノファイバー製剤の塗布効果キトサンナノファイバー製剤pH3及び6、1含有、キチンナノファイバー製剤pH3及び6、1含有、酢酸水溶液pH3及び6をヘアレスマウス背部皮膚に帯状に塗布した製剤塗布量は皮膚50mm2あたり1μmg。塗布後、4時間、8時間に塗布部皮膚および非塗布部皮膚コントロールを採材した。なお、キトサンナノファイバーはカニ殻を原料として実施例4と同様の操作により調整した。キチンナノファイバーはカニ殻を原料として実施例1と同様の操作により調製した。採材した皮膚の組織切片ヘマトキシリンエオジンHE染色標本をLuminaVisionVer2521、三谷商事株式会社、東京を用い、画像解析を実施した。上皮厚の算出は、各実験群のH.E.染色標本において、倍率100倍で連続しない2視野の画像を撮影し、それぞれ上皮基底層から有棘層までの面積および表面長を測定した。測定した面積および表面長から、平均上皮厚を算出した。各実験群のH.E.染色標本において、上と同様の2視野の倍率100倍画像を使用して測定した。基底層から深部に向かい200μmまでの範囲を測定部位として設定し、膠原繊維を色抽出し、測定範囲全体の面積および抽出領域の面積を計測した。さらに、測定範囲内の毛根部および脂腺部の面積を測定して測定範囲全体の面積から除外することで補正総面積とし、膠原繊維の面積率を算出した。平均上皮厚に関する結果を図5に示す。pH3、6いずれにおいても、塗布後4時間において、キトサンナノファイバーキトサンNF製剤適用皮膚の上皮厚さが最も厚く、次いでキチンナノファイバーキチンNF適用皮膚の上皮厚さが厚かった。キチンナノファイバー製剤と同様に、キトサンナノファイバー製剤も4時間という短時間で効果を顕著に表した。塗布後8時間においてもキトサンナノファイバー製剤適用皮膚の上皮およびキチンナノファイバー製剤適用皮膚の上皮の厚さが酢酸適用系およびコントロールを上回った。このように、キトサンナノファイバーもまた皮膚上皮の厚さを増加させることが確認された。膠原繊維面積率に関する結果を図6に示す。pH3では塗布後4時間においてキチンナノファイバー製剤適用皮膚およびキトサンナノファイバー適用皮膚の膠原繊維面積率は対照群および酢酸群よりも小さかったが、塗布後8時間では対照群および酢酸群を上回った。pH6では塗布後4時間でキチンナノファイバー製剤適用皮膚およびキトサンナノファイバー適用皮膚の膠原繊維面積率は対照群および酢酸群を上回り、塗布後8時間でもその傾向が維持された。このように、キチンナノファイバーおよびキトサンナノファイバーが皮膚の膠原繊維面積率を増大させることが確認された。キトサンナノファイバー添加化粧水の使用感等のモニター結果キトサンナノファイバー添加化粧水の使用時の肌に対する効果を明らかにするために、体感に関する調査を実施した。実験材料及び方法一般的な化粧水から明らかに保湿効果を有する成分を除去したブランクBlank剤と、このブランク剤に実施例4の手順に従って得られたカニ殻由来のキトサンナノファイバーを6添加したナノファイバーNanofiber剤を準備した。ブランク剤の成分は以下のとおりである。ブランク品:水精製水カルボマー増粘剤防腐剤ナノファイバー配合品の成分は以下のとおりである。ナノファイバー配合品:水精製水カルボマー増粘剤防腐剤キトサンナノファイバー6モニターの対象は日ごろ乾燥肌を感じている30歳代から50歳代の女性10名に、サンプルとしてナノファイバー配合品またはブランク剤を無作為的に配付し、7日間使用してもらい、これを2回繰り返した。2回目のサンプルは1回目のサンプルと相違するものを使用したが、内容についての説明は一切しなかった。使用方法は、就眠前に化粧を日常通り落とし、モニター剤ブランク剤、ナノファイバー剤のいずれかを顔に塗ったまま就眠し、翌朝の使用感について毎日、モニター用紙に記入してもらい回収した。調査項目は5項目で、それらは1.使用感、2.保湿感、3.肌のハリ感、4.化粧のり感、及び5.肌質の変化感好ましい方向へので、1~4についてはとても良い、良い、普通、悪い、とても悪いの5段階、5についてはすごく感じた、多少感じた、変わらない、悪くなった、とても悪くなったの5段階で評価してもらった。7日間の平均をその人の体感とした。総合評価はアンケート結果から、とても良いとすごく感じた、良いと多少感じた、普通と変わらない、悪いと悪くなった、とても悪いととても悪くなったを同じ評価として、5項目の人数を合計した。総合評価に対する統計処理は良い以上と普通以下にまとめカイ二乗検定を実施し、5以下の危険率を有意とした。成績を図7~図12に示した。すべての項目で顕著な改善を示す体感効果が見られたが、特に、使用感、保湿感、化粧のり感、肌質の変化感が明瞭であった。総合評価においてもナノファイバー剤とブランク剤の差は明瞭であり、有意に改善を示す体感効果が明らかとなった。キトサンナノファイバー添加化粧水の肌保湿度に関する調査結果キトサンナノファイバー添加化粧水の使用時の肌に対する効果を明らかにするために、肌保湿度の調査を実施した。20歳代から50歳代7名の女性をモニターとし、上腕内側部の肌水分量を肌水分計測器スカラ製MI808S、写真2で計測した。実施例6で調製したブランク剤とナノファイバー剤を、日中に左右の手に別々に一定量塗布し、塗布前、塗布後1時間、4時間、8時間後の水分量を同様に測定した。統計処理は塗布前と塗布後の時間毎と時間毎のブランク剤とナノファイバー剤の値についてt検定を実施し、5以下の危険率を有意とした。1使用前後水分量の比較成績を図13に示した。使用前の水分量はブランク群とナノファイバー群では有意差が認められなかったpN-B=0.35。使用後1時間では両群とも保湿率は上昇したが、使用前との有意差は認められなかったpN0-1=0.5,pB0-1=0.8。また、両群とも4時間、8時間で塗布前と比較して有意に低下したが、ナノファイバー群のほうが低下は軽度であった。薬剤を塗布したにもかかわらず水分量が有意に低下した原因はエアーコンディショニングの影響と考えられる。1時間後にはブランク剤との間に5の危険率で有意に水分量が上昇し、4時間と8時間後では1の危険率で有意に水分量が上昇した。また、1時間と4時間後を比較するとブランク剤では有為に水分量が減少するのに対し、ナノファイバー剤では減少幅が少なく、水分が保持されていた。実施例7のモニター調査から明らかなように、使用感、化粧のり感、肌質の変化感は保湿感の改善によると考えられる。この成績は実施例7の水分量の検査結果から裏付けされた。ブランク剤では保湿効果を発揮する物質は除去されているので、この物質に代わってキトサンナノファイバーが優れた効果を発揮したことが明らかとなった。これらの優れた効果は水分散性の高いキチンナノファイバーまたはキトサンナノファイバーを用いたことにより得られたものである。従来のキチンやキトサンの粉末は水に溶けず、あるいは分散しないので、これらの優れた効果は得られない。本発明のキチンナノファイバーおよびキトサンナノファイバーの応用例を以下に示す。"